(57)【特許請求の範囲】
【請求項１】
金属層と導電性を有する被覆層を有する固体高分子型燃料電池用セパレータであって、前記金属層は外層／中間層／外層の三層構造で形成されており、前記外層と前記中間層の間には隣り合う金属で構成される金属間化合物が形成され、前記中間層は鉄，アルミニウム，銅，チタン，マグネシウム，ジルコニウム，タンタル，ニオブ，タングステン，ニッケル，クロムおよびこれらの合金から選ばれる少なくとも１種の金属を有し、前記外層はチタン，ジルコニウム，タンタル，ニオブおよびこれらの合金から選ばれる金属を有し、前記被覆層はカーボン，導電性セラミクス，金属粉末から選ばれる少なくとも１種の導電材を有することを特徴とする固体高分子型燃料電池用セパレータ。
【請求項２】
前記外層の金属の硬度が前記中間層の硬度に対する比で１／３〜３／１である請求項１に記載の固体高分子型燃料電池用セパレータ。
【請求項３】
前記中間層がアルミニウムまたはアルミニウム合金からなる金属層であり、前記アルミニウムまたはアルミニウム合金が露出している部位がアルマイトあるいはベーマイト皮膜で被覆されている請求項１に記載の固体高分子型燃料電池用セパレータ。
【請求項４】
前記金属層の最外層の厚みが１０μｍ以上で、かつ、前記金属層の厚みに対する前記最外層の厚みの比が３０％以下である請求項１に記載の固体高分子型燃料電池用セパレータ。
【請求項５】
前記被覆層の膜厚が１０〜１００μｍである請求項１に記載の固体高分子型燃料電池用セパレータ。
【請求項６】
前記被覆層は、カーボン，導電性セラミクス，金属粉末から選ばれる少なくとも１種の導電材と、該導電材を固定するための樹脂結着剤とで構成される被覆層であることを特徴とする請求項１に記載の固体高分子型燃料電池用セパレータ。
【請求項７】
前記被覆層は、黒鉛およびカーボンブラックを含有する炭素系導電材と結着剤とからなり、炭素系導電材と結着剤の配合比率が重量比で１５：８５〜９０：１０、前記炭素系導電材の黒鉛とカーボンブラックの配合比率が重量比で３０：７０〜９０：１０である請求項１に記載の固体高分子型燃料電池用セパレータ。
【請求項８】
前記被覆層の結着剤がフッ素系樹脂，シリコン系樹脂，フェノール系樹脂，エポキシ系樹脂，ポリイミド系樹脂，ポリアミド系樹脂，ポリオレフィン系樹脂，フラン系樹脂，ゴム系樹脂の少なくとも１つを含む請求項１に記載の固体高分子型燃料電池用セパレータ。
【請求項９】
前記被覆層の結着剤が、ポリフッ化ビニリデン（ＰＶＤＦ）と六フッ化プロピレン（ＨＦＰ）との共重合体（ＰＶＤＦ−ＨＦＰ共重合体）であり、前記六フッ化プロピレンが結着剤の５〜３０重量％である請求項１に記載の固体高分子型燃料電池用セパレータ。
【請求項１０】
イオン導電性を有する高分子電解質と、前記高分子電解質の両面に電極が形成され、ガス拡散層およびセパレータを有する固体高分子型燃料電池において、前記セパレータが請求項１に記載のセパレータであることを特徴とする固体高分子型燃料電池。
【請求項１１】
金属層と導電性を有する被覆層からなる固体高分子型燃料電池用セパレータであって、前記金属層は外層／中間層／外層の三層構造で形成されており、前記外層と前記中間層の間には隣り合う金属で構成される金属間化合物が形成され、前記中間層は鉄，アルミニウム，銅，チタン，マグネシウム，ジルコニウム，タンタル，ニオブ，タングステン，ニッケル，クロムおよびこれらの合金から選ばれる少なくとも１種の金属からなり、前記外層はチタン，ジルコニウム，タンタル，ニオブおよびこれらの合金から選ばれる金属で構成され、前記被覆層はカーボン，導電性セラミクス，金属粉末から選ばれる少なくとも１種の導電材と、該導電材を固定するための樹脂結着剤とで構成されることを特徴とする固体高分子型燃料電池用セパレータ。
【発明の詳細な説明】
【０００１】
【発明の属する技術分野】
本発明は、固体高分子型燃料電池の構成部材であるセパレータおよび固体高分子型燃料電池に関する。
【０００２】
【従来の技術】
固体高分子型燃料電池で使用されるセパレータ材料は、大きく分けて炭素系と金属系が存在する。炭素系は、例えば、緻密黒鉛材料を切削加工して流路やマニホールドを成型する。このため、材料費のみならず、加工のための費用が大きいと云う問題がある。
【０００３】
これを解決するために、例えば、黒鉛に樹脂を混合し、加熱圧縮成型や射出成型の手段を用いてセパレータを完成する方法がある。この方法では成型が容易であるので前記の緻密黒鉛切削加工に比較すると、格段にコスト低減が可能となった。
【０００４】
金属はセパレータに要求される機能の一つである反応ガス（燃料ガスと酸化剤ガスの総称）不透過性を満足し、熱伝導性や電気伝導性は金属の種類により大小の差は在れ、一般に黒鉛より大きい。また、金属の持つ強度，靭性，延性は黒鉛材料より優れており、構造材としての機能や、被加工材としての機能でも秀れている。
【０００５】
セパレータとして使用する金属が、一般商用の汎用金属であれば材料の入手が容易であり、かつ、材料費も安価である。そのため、黒鉛と樹脂とを混ぜて成型するセパレータより一層のコスト削減ができると期待されている。
【０００６】
しかし、金属は炭素系材料にはない、腐食され易いという欠点を有している。白金や金などの貴金属を除くと、ほとんどの金属は腐食に対する危険性がある。
【０００７】
固体高分子型燃料電池は温度７０℃前後で運転され、燃料極側のセパレータは、水素ガスの他に、二酸化炭素ガスと微量の一酸化炭素ガスが加湿成分の蒸気（水を含むことがある）の混合体に曝される。もう一方の空気極側セパレータは蒸気や水分を含む空気に曝される。
【０００８】
普通、金属がステンレス鋼以上の耐食性を有していれば、このような環境下で腐食されることは無いが、電池特有の分極と云う現象がセパレータに課せられる。これは電極とセパレータとの間で電気的導通があるためで、電位の異なる材料が電気的に接触すると、電気化学反応の強さ（反応速度の速さ）や面積に応じて分極される。このとき、セパレータと電極との間にはイオン導電性が必要となる。
【０００９】
イオン導電性をつかさどる物質は、主に凝結している水であると考えられる。セパレータと電極との間に水が連結して存在すると、イオンの通り道が形成される。セパレータ表面から電極までの最短距離が数百μｍと短く、かつ、温度が高いため、例え純水であってもｉＲドロップは数十ｍＶ程度となるため、セパレータを分極させるには十分な電位が印加され得ると考えられる。
【００１０】
セパレータが分極し、分極した結果の電位が金属の活性態域や過不動態域に当ると、金属の腐食が速まり、セパレータと拡散層との接触抵抗が増大したり、あるいは、腐食生成物がイオンとなって電解質膜に捕捉され、その結果、イオン交換膜のイオン導電性を低下させることがある。
【００１１】
セパレータが分極された先の電位が不動態域であった場合、腐食の発生は非常に少ないが、不働態皮膜が成長する。通常の不働態皮膜は水酸化物を出発材としてオキシ水酸化物、酸化物等で構成されている。これら化合物のほとんどは電気伝導性に乏しいため、金属セパレータの不働態皮膜が厚く成長するに従って、電気抵抗が増大し、電池性能の劣化につながる。
【００１２】
金属の耐食性は、不働態皮膜によって維持されるが、これが却って性能劣化を引き起こす原因ともなっている。
【００１３】
この他に、セパレータに電流が流れることによっても酸化皮膜の成長や腐食が発生することがある。特に、セパレータ／拡散層における接触抵抗が大きい場合に顕著で、また、アノード側のセパレータで特にこの現象が発現し易い。この現象は一種の迷走電流腐食（電食）やガルバニック腐食に似た現象で、高電流密度ほど腐食が大きくなる。
【００１４】
このように金属をセパレータとして用いた場合、電気抵抗が増大する、あるいは、腐食されると云う背景から、金属セパレータを用いた場合の高抵抗化防止や腐食防止に関する発明が数多く開示されている。
【００１５】
セパレータではないが特許第３,２１１,３７８号（または特開平４−１５９２２７号公報）は、拡散層としてニッケル，アルミニウム，銅などの発泡金属を用い、これに白金，金などの耐食性材料をコーティングしている。
【００１６】
特許第２,９５３,５５５号公報（または特開平６−０９２６３７号公報）の二極板（セパレータ）はアルミニウム，チタン，ジルコニウム，ニオブ，タンタルおよびその合金、あるいは、ステンレス鋼，高合金鋼，ニッケル−クロム合金製で、その表面に導電性材料を被覆してある。
【００１７】
特開平８−１９０８８３号公報では、ステンレス鋼製あるいはチタン合金製の波板セパレータに、貴金属層を形成し抵抗の増大を抑えたものである。
【００１８】
特開平８−２２２２３７号公報では、金属セパレータの表裏面に多数の突起を配し、その表面には電気伝導性のコーティングが施してある。
【００１９】
特開平９−２９８０６４号公報では、金属上に撥水層を形成し、この撥水層を金めっき層等としてある。
【００２０】
特開平１０−２２８９１４号公報では、ステンレス鋼等の金属に、これが電極と接触する面に０.０１〜０.０６μｍの金めっき層を形成している。
【００２１】
特開平１０−２５５８２３号公報では、アルミニウムあるいはチタンを８０重量％以上含む金属に導電性炭素材料を形成している。同じく、特開平１１−１６２４７９号公報では、導電性セラミクスを分散した金属皮膜を形成している。
【００２２】
特開平１１−３４５６１８号公報では、ステンレス鋼基板上に導電性塗膜を３〜２０μｍ形成し、この塗膜がグラファイトとカーボンブラックを含む混合粉末としている。
【００２３】
特開平１１−１４４７４４号公報では、ステンレス基板上にカーボンを分散させた塗料を塗布し、圧延後、これを加熱処理してカーボン層を形成している。
【００２４】
特開２０００−０３６３０９号公報では、金属にフッ化黒鉛粒子と貴金属とを複合めっきした構成としている。
【００２５】
特開２０００−１２３８５０号公報では、ステンレス鋼あるいはチタン、並びにチタン合金のいずれかに、貴金属めっき層を設けた構成としている。
【００２６】
特開２０００−１３８０６７号公報では、金属基板上に第１と第２のコート層を形成し、第１のコート層には炭素以外の導電性物質、第２のコート層には炭素材料を形成したセパレータとし、高耐食性を実現している。
【００２７】
特開平２０００−１５５７４２号公報では、金属の表面に陰イオン捕捉物質を含む陰イオン捕捉層を形成し、腐食性物質が金属に到達する前に陰イオン物質を捕捉して腐食を防止する。
【００２８】
特開２０００−１６４２２８号公報では、ステンレス鋼，銅，アルミニウム，チタンとこれらの合金あるいは複合材料をセパレータ上に複数層を形成し、耐剥離性，導電性，耐食性を得ている。
【００２９】
特開２０００−２６０４４１号公報では、金属のガス流路板（セパレータ）のうち、拡散層と接触する部位に導電性粒子を配置し、この導電性粒子の硬さをセパレータより硬くし、酸化皮膜を破って導電性パスを形成している。
【００３０】
特開２０００−３０７７４７号公報では、基板金属上に溶融形成する金属コート層を設け、更には炭素材料などによる耐食コート層を形成し、耐食性の向上を図っている。
【００３１】
特開２０００−３５３５３１号公報では、チタン，アルミニウム，クロム，銅およびこれらの合金やステンレス鋼等の金属窒化物層を形成している。
【００３２】
【発明が解決しようとする課題】
上記の発明は、主として金属の表面に被覆層を形成して耐食性の向上を図ったもので、これらは金属の耐食性を確実に向上させ、金属単体で使用したときより電池の発電寿命を延長させることが可能であった。
【００３３】
しかし、製造工程が複雑になり過ぎたり、連続生産が困難であったり、あるいは、耐食性向上の効果が大きくても材料費が高いなどのためにコスト高を免れ得ない。あるいは、低コストで高耐食化ができるものであっても、効果の持続性が足りないことがある。
【００３４】
例えば、一般に要求されている電池の寿命は、車載用では５０００時間以上、家庭用あるいは分散電源用では４０,０００〜９０,０００時間とされていること考えると、十分な耐食性を付与する必要があり、寿命延長が金属を用いた場合の大きな課題となっている。
【００３５】
被覆層による防食および高抵抗化防止機能を長時間持続させるためには、被覆層を透過する水や空気を遮断すること、外表面の金属が酸化されてもイオンとして溶出しない金属を選ぶことが肝要と考え、本発明を得るに至った。
【００３６】
実際にセパレータを形成するためには耐食性の他に、基板金属の加工性も加味する必要がある。金属の特徴は十分な強度と、塑性加工の容易性にあるが、数在る金属でもアルミニウムや銅のように塑性加工に優れたものから、ニッケル−クロム−モリブデン合金やチタン合金などの、耐食性が良くても塑性加工に向かない金属まで広く存在する。本発明においては、加工性にも優れた金属で高耐食化を実現するセパレータを提供する。
【００３７】
【課題を解決するための手段】
前記目的を達成するための本発明の要旨は次の通りである。
【００３８】
（１）  金属層と導電性を有する被覆層からなる固体高分子型燃料電池用セパレータにおいて、
前記金属層は鉄，アルミニウム，銅，チタン，マグネシウム，ジルコニウム，タンタル，ニオブ，タングステン，ニッケル，クロムおよび前記金属の合金から選ばれる少なくとも１種の金属からなり、かつ、前記金属の外表面はチタン，ジルコニウム，タンタル，ニオブおよびこれらの合金から選ばれる金属で構成され、前記被覆層はカーボン，導電性セラミクス，金属粉末から選ばれる少なくとも１種の導電材と、該導電材を固定するための樹脂結着材とで構成される被覆層が形成されていることを特徴とする。
【００３９】
（２）  前記金属層は外層／中間層／外層の３層構造で形成されており、中間層は鉄，銅，アルミニウム，マグネシウムおよびこれらの合金から選ばれる金属で形成されている固体高分子型燃料電池用セパレータにある。
【００４０】
（３）  前記金属層の外層／中間層／外層の各層間には、隣り合う金属で構成される金属間化合物が形成されている固体高分子型燃料電池用セパレータにある。
【００４１】
（４）  前記金属層は外層／中間層／外層の３層構造で形成されており、前記外層の金属の硬度が前記中間層の金属の硬度に対する比が１／３〜３／１である固体高分子型燃料電池用セパレータにある。
【００４２】
（５）  前記金属層が外層／中間層／外層の３層構造で形成されており、中間層がアルミニウムまたはアルミニウム合金からなる金属層であり、前記アルミニウムまたはアルミニウム合金が露出している部位がアルマイトあるいはベーマイト皮膜で被覆されている固体高分子型燃料電池用セパレータにある。
【００４３】
（６）  前記金属の外表面がチタンまたはチタン合金であり、チタン中の不純物濃度として水素が０.０５ｐｐｍ以下、酸素が０.２ｐｐｍ以下、鉄が０.２５ｐｐｍ以下、窒素が０.０５ｐｐｍ以下、あるいは、前記チタンまたはチタン合金の硬度がビッカース硬さで７２〜１１２の範囲にある固体高分子型燃料電池用セパレータにある。
【００４４】
（７）  前記金属層の最外層の厚みが１０μｍ以上で、かつ、前記金属層の厚みに対する前記最外層の厚みの比が３０％以下である固体高分子型燃料電池用セパレータにある。
【００４５】
（８）  前記被覆層は膜厚が１０〜１００μｍ、好ましくは４０〜７０μｍである固体高分子型燃料電池用セパレータにある。
【００４６】
（９）  前記被覆層は、黒鉛およびカーボンブラックを含有する炭素系導電材と結着剤とからなり、炭素系導電材と結着剤の配合比率が重量比で１５：８５〜９０：１０、好ましくは、３５：６５〜５５：４５であり、前記炭素系導電材の黒鉛とカーボンブラックの配合比率が重量比で３０：７０〜９０：１０である固体高分子型燃料電池用セパレータにある。
【００４７】
（１０）  前記被覆層の結着剤がフッ素系樹脂，シリコン系樹脂，フェノール系樹脂，エポキシ系樹脂，ポリイミド系樹脂，ポリアミド系樹脂，ポリオレフィン系樹脂，フラン系樹脂，ゴム系樹脂の少なくとも１つを含む固体高分子型燃料電池用セパレータにある。
【００４８】
（１１）  前記被覆層の結着剤が、ポリフッ化ビニリデン（ＰＶＤＦ）と六フッ化プロピレン（ＨＦＰ）との共重合体（ＰＶＤＦ−ＨＦＰ共重合体）であり前記六フッ化プロピレンが結着材の５〜３０重量％の範囲にある固体高分子型燃料電池用セパレータにある。
【００４９】
（１２）  イオン導電性を有する高分子電解質との両面に電極，ガス拡散層およびマニホールドを備えたセパレータを有する固体高分子型燃料電池において、通電面のみに（９）〜（１１）のいずれかに記載の被覆層を形成した固体高分子型燃料電池用セパレータにある。
【００５０】
（１３）  イオン導電性を有する高分子電解質と、前記高分子電解質の両面に電極が形成され、ガス拡散層およびセパレータを有する固体高分子型燃料電池において、前記セパレータが（１）〜（１２）のいずれかに記載のセパレータである固体高分子型燃料電池にある。
【００５１】
【発明の実施の形態】
本発明者らは、まず最初に金属セパレータ材料として適する材料の選定を試みた。その手法として室温の硫酸水溶液中における浸漬試験による試験前後の重量変化、３０℃における硫酸（ｐＨ約１.２）および硫酸ナトリウム水溶液中（ｐＨ約６.８）の分極曲線から求められる電流密度、７０℃における硫酸ナトリウム水溶液中の定電位保持試験による電流密度と溶出金属量を用いた。
【００５２】
セパレータが暴露される実際の電池環境は不明な点が多いが、上記試験の実施により材料間の耐食性について相対比較することが可能と考えた。
【００５３】
純金属類について各種試験を実施した結果、次の知見が得られた。硫酸水溶液中における耐食性の挙動は大きく３つに分類される。
【００５４】
分類１：アノード極、カソード極のいずれも耐食性に優れる
分類２：アノード極で耐食性に優れる
分類３：アノード極、カソード極のいずれも耐食性が劣る
上記分類１に属する金属類は以下のとおりであった。
【００５５】
分類１に属する元素：チタン、ジルコニウム、タンタル、ニオブ、タングステン、金、白金、鉛、ケイ素、黒鉛。
【００５６】
これらの材料は、分極曲線終了後の試験溶液や定電位保持試験の試験溶液に含まれるこれら金属成分は極微量で、その他の金属よりもおよそ３桁程度低い値であった。従って、電極や電解質に対し、悪影響を及ぼす可能性は少ないと期待される。
【００５７】
しかし、分極時にはある程度の電流が流れるので、この電流はほとんどが皮膜成長に使用されたと考えられる。上記に挙げた金属は、金などの貴金属を除くとほとんどがバルブ金属である。従って、耐食性はよいものの、時間の経過に伴い金属の面抵抗が上昇する懸念がある。実際、チタンの場合は、初期の面抵抗が０.３ｍΩ・ｃｍ2（板厚４ｍｍ）であったものが、数十時間で１００ｍΩ・ｃｍ2オーダまで上昇した。即ち、貴金属を除くこれらの金属も、何らかの表面処理を施す必要がある。
【００５８】
一般に耐食性金属と云われているステンレス鋼は、広く使用されている金属であり安価で、かつ、加工性に優れている。そのため、セパレータ用材料として期待されるが、特に、カソード極電位域での耐食性が乏しかった。ステンレス鋼はその成分であるクロムやニッケルが高電位域で溶解するためと考えられる。実際、定電位保持試験後の試験溶液中には、ステンレス鋼の構成元素イオンが検出された。
【００５９】
純クロムや純ニッケルは燃料電池のカソード電位域で丁度、過不動態域に相当する。従って、これらクロムやニッケルを主要構成成分とするステンレス鋼（特にオーステナイト系）もカソード電位域で電流が大きくなり、溶解量も増えたものと考えられる。
【００６０】
このことから、高クロム、高ニッケルステンレス鋼、例えば、ＳＵＳ３０９ＳやＳＵＳ３１０Ｓは、ＳＵＳ３０４より耐食性に乏しかった。また、モリブデンは、高耐食化を付与する元素としてステンレス鋼に添加されているが、モリブデンは硫酸水溶液環境で全く不動態化を示さなかった。従って、モリブデンが添加してあるＳＵＳ３１０番代の合金では、ほんの若干であるがＳＵＳ３０４より耐食性に劣った。添加元素としても銅もモリブデンと同じであった。
【００６１】
同様の理由でニッケル基合金もカソード極側での耐食性が乏しい。塩酸や硫酸などの強酸性溶液を扱う化学プラントでは、ニッケル基合金が構造材料として使用されているが、燃料電池環境では使用が難しいと考えられる。
【００６２】
但し、これらの材料はアノード極電位域で優れた耐食性を示したので、表面処理によって耐食性を向上できる可能性はある。
【００６３】
材料の価格や耐食性を勘案すると、総合的にはオーステナイト系のＳＵＳ３０４鋼やＳＵＳ３１６鋼、フェライト系のＳＵＳ４３０が優れていた。耐食性だけの観点では２層ステンレス鋼（ＳＵＳ３２９等）が優れているが、材料費が低減できればこの材料も有望である。その他、チタンはＳＵＳ３０４鋼より約１桁価格が高い金属であるが、薄層のチタンを安価な金属に被覆する複合金属材料とすれば、安価となるので期待できる金属でもある。
【００６４】
以上から、金属単体としてセパレータに使用できる金属は貴金属以外には困難である。貴金属を使用することは経済上論外なので、その他の廉価な金属に対し、電気抵抗上昇を抑制したり、耐食性を付与するなどの何らかの表面処理の手段が必要である。
【００６５】
更に、次の実験を実施したところ、基板金属は腐食されても不溶性である必要があることが分かった。
【００６６】
試験片を金属／カーボンペーパ／金属（接触部面積１０ｃｍ2）とし、この試験片の両端の金属にリード線を取り付けた。この試験は、燃料電池におけるセパレータと炭素でできている拡散層を模擬している。この試験片を７０℃、中性０.０５Ｍ  Ｎａ2ＳＯ4水溶液（大気開放、２Ｌ）に浸漬し、ガルバノスタットを用いて、両電極間に強制的に電流（０.１Ａ／ｃｍ2，リード線などのｉＲドロップを補正した後の金属間の電圧は約１.０Ｖ）を流した。
【００６７】
その結果、金属がステンレス鋼、ニッケル基合金などのＮｉやＣｒを含む合金では、１００ｈ後の試験溶液は、その中にｐｐｍオーダのＮｉやＣｒが存在した。試験後の観察した表面はプラス極、マイナス極共の腐食を呈し、特に、プラス極が著しかった。金属がチタンの場合は、試験溶液へのチタン成分の溶出は認められなかった。
【００６８】
金属からの溶出成分は上述したように電極の失活や、高分子電解質膜のイオン導電性の低下をもたらすため、金属からの溶解成分を抑えなければならない。以上の実験からも、基板金属として有効なのは分類１に属する元素、即ち、チタン，ジルコニウム，タンタル，ニオブ，タングステン，金，白金，鉛，ケイ素，黒鉛であった。
【００６９】
この中で実用的な金属はチタン，ジルコニウム，タンタル，ニオブ，タングステンであり、金属層の最外表面がこれら金属であることが望ましい。しかし、これらの金属は高価であると云う短所の他に、成形性に劣ると云う欠点がある。
【００７０】
セパレータは、反応ガスを効率良く電極に供給させる役目を担うため、複雑な溝形状あるいはディンプル加工、エンボス加工がなされるのが普通である。本発明では鉄や銅，アルミニウム，マグネシウムなど、耐食性は劣るが、加工性の良い金属を中間層に据え、その両面を薄いチタン等の上記金属で被覆し、外層／中間層／外層とした。
【００７１】
本材料を形成する方法として爆着法，圧延法，接着法などがあるが、圧延法の場合、外層と中間層の加工性の差により接合の良否がある。このため、外層と中間層の性質について適当なものを選ぶ必要がある。
【００７２】
次に各種表面処理法について検討した。なお、試験方法として、被覆層の効果を迅速に判断するため、耐食性に乏しい炭素鋼（ＳＳ４００）に各種表面処理法を適用し、分極曲線と定電位浸漬試験（単純浸漬試験も実施）を通して防食機能を評価した。
【００７３】
めっき法ではクロムめっき，ニッケルめっき，金めっきなどが代表的であるが、前記のように、クロムやニッケルは耐食性に乏しいため、電解金めっきを採用した。その結果、めっきを２段階に分け、めっき層の厚みを０.１μｍ以上まで厚くしないとピンホールを無くすことができず、十分な耐食性が得られなかった。また、金めっきは前処理等のプロセスが多くなる上、コスト高となる。
【００７４】
導電性セラミクスを、イオンプレーティングやスパッタリングなどのドライプロセスで成膜した材料も満足な耐食性が得られなかった。膜がポーラスであると云う他に、使用するセラミクスによっては、セラミクス自身が電気化学反応で変化し、溶解することがあった。
【００７５】
次に、表面処理法として導電性塗料の塗布を試みた。黒鉛などの導電材を樹脂バインダと共に混合した塗料を炭素鋼に塗布したところ、これが最も防食効果と抵抗上昇抑制効果が高かった。しかし、結着剤（バインダ）の種類や導電材の濃度により防食の効果が著しく異なり、最適な組成を得る必要がある。
【００７６】
〔実施例  １〕
本実施例を図表を用いて説明する。本実施例では被覆層について各種材料の耐食性を比較した。
【００７７】
前記の基板金属ではチタン，ジルコニウム，タンタル，ニオブ，タングステンを外層に、中間層に鉄，銅，アルミニウム，およびマグネシウムで構成される多相金属を用いる。これにより耐食性と加工性に優れた基板金属が得られる。ここでは一実施例としてチタン／銅／チタンを用いる。
【００７８】
チタン／銅／チタン材はチタンと銅の適当な厚さの薄板を３枚重ね、これを冷間あるいは熱間で圧延し、最終的に板厚０.２〜０.３ｍｍとした。熱間圧延の場合、温度を４００〜６００℃とし、表面にできた酸化皮膜はエメリー紙で除去した。
【００７９】
被覆層は種々の組成を持つ、炭素／結着剤／溶媒の混合体を用いた。炭素は黒鉛、あるいは、これにカーボンブラックを添加したものを用いた。結着剤はフッ素系樹脂，シリコン系樹脂，フェノール系樹脂，エポキシ系樹脂，ポリイミド系樹脂，ポリアミド系樹脂，ポリオレフィン系樹脂，フラン系樹脂，ゴム系樹脂、および、一部これらの混合物を用いた。
【００８０】
混合体の調製方法は次による。結着剤を各種溶剤（結着剤の材質により適当な溶剤を選定）に溶解し、これに平均粒径約４μｍの黒鉛と平均粒径０.０２μｍのファーネスブラックを添加し、ロールで分散処理して混合体を得た。黒鉛とファーネスブラックの配合比率は重量比で、８０：２０とした。
【００８１】
別試験で抵抗に及ぼす黒鉛：ファーネスブラックの質量比を試験したところ、黒鉛：ファーネスブラックの質量比が３０：７０〜９０：１０で、黒鉛単体より抵抗を小さくすることでき、特に黒鉛：ファーネスブラックの質量比が８０：２０で最も抵抗が小さくなったことからこの組成比を選んだ。
【００８２】
この混合体を２０×５０ｍｍに切断したチタン／銅／チタン材上にスクリーン印刷法で塗布した。スクリーンは乾燥後の膜厚が５０μｍ近傍となるようにスクリーンの厚みを選んだ。塗布後、それぞれの溶媒、結着剤の特性に合わせ、乾燥した。さらにこの試験片は２０×５０ｍｍの一面を残し、その他の部位はシリコン樹脂で被覆し、最終的に露出面が約１６ｍｍ×４６ｍｍなるようにした。
【００８３】
試験に用いた金属は、被覆層の耐食だけを調べるためにチタン／銅／チタンと同じサイズのＳＳ４００製（炭素鋼）金属板にも塗布し、防食性能を比較した。
【００８４】
腐食試験は次の手法を用いた。ループ式試験器のガラス製容器（容積２Ｌ）に試験片を挿入後、０.０５Ｍ  Ｎａ2ＳＯ4水溶液を導入し、容器内の試験溶液が溶存酸素濃度＜１０ｐｐｂ、溶存水素濃度約３０ｐｐｂ、ｐＨ６.８〜７.２に到達した後、温度７０℃まで３０分で昇温し、ガラス製容器の出口バルブを閉めた。
【００８５】
定期に容器内の試験液をサンプリングし、試験液に含まれる金属成分をＩＣＰで定量した。試験時間は１００時間とした。
【００８６】
表１は、本実施例で使用した被覆層の詳細と腐食試験の結果を表す。表中の導電材（ｗｔ％）は、乾燥後の導電材量の割合を表す。
【００８７】
【表１】
0003723515.tif 000002
Ｎｏ２〜Ｎｏ１４は被覆層の防食性能を調べた結果である。導電材が高くなるに従って、鉄の溶出速度が高くなる。特に導電材の割合が９０ｗｔ％になると、被覆層を形成していない裸のＳＳ４００（Ｎｏ１）よりは、耐食性の改善が図られているものの、ＳＳ４００の１／１０程度まで腐食量が増加する。
【００８８】
逆に、導電材の割合が小さくなると腐食量が減少するが、別試験で、Ｎｏ３の面抵抗を測定したところ、１Ω・ｃｍ2に達していた。この抵抗値は、例えば、燃料電池の電流値を０.５Ａ／ｃｍ2程度流すとすると、０.５ＶのｉＲドロップに相当し、発電によって得られる電圧の８０％が抵抗のロスとなり、実用的な値ではなかった。
【００８９】
電池の効率を高く保つためには、ｉＲドロップをできる限り小さくすることが肝要で、その際、セパレータの抵抗は３０ｍΩ・ｃｍ2以下とする必要がある。この値を満足する導電材：結着材との比は３５：６５〜５５：４５であった。
【００９０】
以上を纏めると、導電材と結着材との配合比率は１５：８５〜９０：１０で耐食性の向上は期待できるが、セパレータにおける導電材として機能をより引き出すためには導電材：結着材の比は３５：６５〜５５：４５であることが分かった。
【００９１】
被覆層の膜厚は耐食性に大きな影響を及ぼすことも分かった。図２は被覆層の膜厚と腐食速度との関係を表し、膜厚が１０μｍ以上あれば、耐食性の改善効果が現れる。特に４０μｍ以上あれば、基板のＳＳ４００は腐食していない。
【００９２】
逆に膜厚を１００μｍ以上にすると、膜厚の不均一化が生じ、それが乾燥ムラを誘発し、一部の被覆層が風船状に膨らむ現象が発生する。風船状に膨らんだ箇所は被覆層が形成されていなかった。
【００９３】
平均膜厚を７０μｍ以下とすると、この現象を完全に抑えることができた。従って、膜厚は１０〜１００μｍが適当で、好ましくは４０〜７０μｍがよい。
【００９４】
Ｎｏ１２およびＮｏ１５〜Ｎｏ２２は、結着材の影響を調べた結果である。いずれの結着剤を用いてもＳＳ４００（Ｎｏ１）を高耐食化する効果はあるが、最も防食効果の大きい結着剤はＰＶＤＦやＰＴＦＥのフッ素系樹脂である。これらの樹脂は特に疎水性に優れ、水の透過が小さいためと考えられる。
【００９５】
更に、ＰＶＤＦに関しては、金属との密着力を向上できると期待されるＨＦＰとの共重合体についても試験した。Ｎｏ６〜Ｎｏ１１はＰＶＤＦ−ＨＦＰ（フッ化ビニリデン−６フッ化ポリプロピレン）共重合体の組成を０〜５０％まで変化させたときの結果である。効果の差異は微小であるが、ＨＦＰの割合が５〜３０％の範囲で防食性能を向上できる。
【００９６】
Ｎｏ２５は、チタン／銅／チタン無垢の状態、Ｎｏ２６はチタン／銅／チタン金属層に導電材量４５ｗｔ％のＰＶＤＦ系被覆層を形成した場合である。どちらの場合も試験溶液中にチタンは存在せず、最も優れている。しかし、後で詳述するが、チタン／銅／チタンを無垢のままセパレータとして使用すると、酸化皮膜の成長のため、十分な発電性能が得られず、被覆層の形成が必須であることが分かった。
【００９７】
〔実施例  ２〕
本実施例では金属層に外層／中間層／外層の構造を有し、その両面に実施例１で述べた黒鉛系の導電材とＰＶＤＦ系結着材とで構成される被覆層を備えたセパレータについて説明する。
【００９８】
中間層は銅，鉄，アルミニウムおよびマグネシウム、あるいは、これらの合金類が選ばれる。これらの金属は低コストである上に、プレス成形性に優れるためである。これらの金属のいずれでも構わないが、特に、銅は電気伝導性，熱伝導性および組成加工性に優れるため選定した。
【００９９】
また、以下で述べるチタンとの接着性，親和性にも優れる。外層は、チタン，ジルコニウム，タンタル，ニオブ，タングステンが適当であるが、これらの金属の中で最も汎用的なチタンを選んだ。このような外層／中間層／外層を形成した金属層を用いることで、高価なチタン，ジルコニウム，タンタル，ニオブ，タングステンの使用量を抑えられ、低コスト化が可能である。
【０１００】
また、チタン，ジルコニウム，タンタル，ニオブ，タングステンは加工性が乏しく、単体でプレス加工などの塑性加工を施すことが困難であったが、このような外層／中間層／外層の構造とすることで、塑性加工性が向上する。
【０１０１】
例えば、最も効果が現れたのはセパレータの流路をプレス加工した際で、板厚０.３ｍｍのチタン／銅／チタン、あるいは、チタン／アルミニウム／チタンでは、図３に示すようなリブ２１の巾１ｍｍ、溝２２の開口部幅１.５ｍｍ、溝２２の深さ０.５ｍｍを有する波板構造のセパレータ６にプレス成型すると、反りの大きさが１／１００であったのに対し、チタン単体（ＪＩＳ  ＴＰ２７０Ｈ）では１／２０と大きかった。また、コーナー部にクラックの発生が認められた。
【０１０２】
このように、金属層１を外層／中間層／外層とすることで、加工性の向上ができた。
【０１０３】
図１は、上記の金属層１として厚さ０.３ｍｍのチタン／銅／チタン材をプレスで直線流路を形成し、これに被覆層２を形成したセパレータ６の断面拡大図である。
【０１０４】
ここで用いたチタン／銅／チタン材は次の特徴を有する。チタン／銅／チタンは冷間圧延で接合した材料である。但し、チタンと銅は変形抵抗が異なるため、それぞれの金属の硬度をできるだけ合わせる必要があった。一般に中間層である銅は軟らかい金属で、外層であるチタンは硬い。中間層と外層との硬度を種々変化させ、出来上がり後の接着強度を板の曲げ試験で評価したところ、外層と中間層との硬度の比が１／３〜３／１の範囲にあると、チタン／銅／チタンは９０度曲げ試験でも剥離することは無かった。
【０１０５】
チタン／鉄／チタンも同じく、剥離は生じなかった。チタン／アルミニウム／チタンやチタン／マグネシウム／チタンは曲げにより剥離が生じた。これを解決する手段として冷間圧延後に４００℃程度まで加熱すると、隣接金属間で金属間化合物が生成し、接着力の向上が図られた。このような効果はチタン／銅／チタンやチタン／鉄／チタンでも同じように得られた。これら金属は上述したように冷間圧延だけでも接着は可能であるが、熱処理を加え、層間に金属化合物を生成させると、より接着力が強くなった。接着力の他に、材料の電気抵抗も小さくなった。層間がより密着するため、接触抵抗も低減できたためと考えられる。
【０１０６】
本実施例では中間層に銅を用いるが、これは軟らかい金属であるため、外層に用いるチタンも変形抵抗差が大きくならない材料を選んだ。チタンおよびチタン合金はＪＩＳおよびＡＳＴＭ規格で規定されているように、１０種類程度存在する。
【０１０７】
これら中で中間層の銅，鉄，アルミニウム，マグネシウムと最も接着力の良い金属は、チタンの不純物濃度として水素が０.０５ｐｐｍ以下、酸素が０.２ｐｐｍ以下、鉄が０.２５ｐｐｍ以下、窒素が０.０５ｐｐｍ以下であるか、あるいはチタンまたはチタン合金の硬度がビッカース硬さで７２〜１１２の範囲にあるチタンであった。
【０１０８】
このチタンは、変形抵抗が銅，鉄，アルミニウム，マグネシウムに近く、そのため、圧延したときに外層のチタンも中間層の銅，鉄，アルミニウム，マグネシウムもほぼ均一に圧延できた。
【０１０９】
チタンの不純物濃度が上記から外れるとチタンが硬くなり、圧延時に中間層だけが優先して圧延され、均一な厚みを有する多層金属が得られなかった。特に、アルミニウムやマグネシウムを中間層とした場合、これが顕著であった。
【０１１０】
チタンが上記組成の範囲にあっても、アルミニウムやマグネシウムを中間層としたときは均一化できないこともあるので、アルミニウム−銅合金やアルミニウム−マグネシウム合金を用いることが好ましい。
【０１１１】
チタン／銅／チタン材におけるチタン層の厚みは１０μｍ以上必要であった。これはチタンの結晶粒径が１０μｍ前後であるためである。チタン層の厚みが結晶粒径の厚みと同程度であると、プレス時の曲げ応力が外層のチタンに加わった際、粒界から破壊し易くなるためである。また、外層であるチタンの厚みを、むやみに厚くしても、加工性の面で好ましくない。
【０１１２】
金属層のうち、外層の厚みの比が３０％以下であれば、中間層の優れた加工性を損なうことはなく、中間層の金属が単体のときと同様に組成加工が可能であった。外層の厚みが３０％を超えると、チタンの機械的性質が顕在化し、塑性変形性が悪化した。従って、外層の厚みは１０μｍ以上あって、金属層の厚みに対する外層の厚みの比が３０％以下であることが好ましい。
【０１１３】
図１に示した被覆層２は、表１に示したＮｏ８の材料で構成されている。結着材としてのＰＶＤＦ−ＨＦＰ（１０ｗｔ％）共重合体をＮＭＰ（Ｎ−メチルピロリドン）に溶解し、これに平均粒径約４μｍの黒鉛と平均粒径０.０２μｍのファーネスブラックを添加し、ロールで分散処理して混合体を得た。黒鉛とファーネスブラックの配合比率は、重量比で８０：２０とした。最終的に混合体に対する導電材＋結着材の質量比（固形分量）が２５ｗｔ％と４０ｗｔ％となる２種類の混合体を調製した。
【０１１４】
図４に示すようにセパレータ６の流路断面は台形で、拡散層９と接触するリブの幅は１ｍｍ，溝の開口部幅は１.５ｍｍ，流路深さは０.５ｍｍである。図１の被覆層２はディップコート法とスクリーン印刷法の２種類とした。
【０１１５】
ディップコート法は、室温で固形分量（導電材＋結着材）２５ｗｔ％の混合体中にセパレータ６を１０秒程度浸漬し、引き上げ速度１０ｍｍ／秒の速度で引き上げる方法で行った。これを真空乾燥器で１４０℃に加熱し、３時間乾燥した。この方法で得られた被覆層２の厚さは平均６０μｍであった。
【０１１６】
スクリーン印刷は、最終的な被覆層２（図１参照）の厚さが６０μｍとなるようなステンレス製メッシュサイズ＃１００のスクリーンを用い、シリコンゴム製ブレードで固形分量４０ｗｔ％の混合体を印刷塗布した。スクリーン印刷方法はディップコート法がセパレータ６の全面に被覆層２が形成されるのに対し、セパレータ６のリブ面（電気が流れる通電面）だけに被覆層２が形成できる。但し、金属層１のうち、板周辺の銅が露出する部分については、はけ塗りで被覆層２を形成した。このセパレータ６を真空乾燥器で１４０℃，３時間加熱乾燥した。被覆層２の厚さは平均６０μｍであった。
【０１１７】
本実施例で例示した導電材は、黒鉛およびファーネスブラックであるが、これに限定されるものではなく、フラーレンやカーボンチューブ等であってもよく、また、タングステンカーバイドや窒化チタンなどの導電性セラミクスであってもよいし、混合体であってもよい。さらにまた、金属紛体であっても同じ効果が得られる。
【０１１８】
〔実施例  ３〕
本実施例を図を用いて説明する。本実施例では実施例２のセパレータを単セル燃料電池に使用した例を示す。
【０１１９】
図４はこのセパレータ６を備えた単電池発電試験セル７の断面模式図である。単電池発電試験セル７は、ゴアテックジャパン製ＭＥＡ（Ｍembran Ｅlectrode Ａssembly；ＰＲＩＭＥＡ５５１０）８を、同社製の拡散層（ＣＡＲＢＥＬ−ＣＦ）９の２枚で挟み、更に、セパレータ６で挟持している。
【０１２０】
セパレータ６は肉厚０.３ｍｍの板材で、発電面（拡散層９との接触面）が３０ｍｍ×３０ｍｍであり、この部位に直線流路が形成されている。さらに、このセパレータ６は緻密黒鉛製のホルダ１０に納められている。
【０１２１】
前記の表面処理層２はセパレータ６の外表面全てに形成されているタイプと、リブ面だけに形成されているタイプ、および、表面処理層２を形成しないタイプの３種類を用いた。
【０１２２】
上記被覆層２は図１に示すように、樹脂５がポリフッ化ビニリデン、導電材３が平均粒径４μｍの黒鉛と平均粒径０.０２μｍのカーボンブラックの混合体で構成されている。
【０１２３】
被覆層２に占める導電材３の質量は４０％で、被覆層２の厚みは平均６０μｍである。
【０１２４】
これらによって形成された単電池発電試験セル７の連続発電試験を実施した。発電試験条件はセル温度７０℃，アノードおよびカソード加湿温度７０℃，電流密度０.５Ａ／ｃｍ2とし、水素利用率７０％，酸素利用率４０％の条件下、出力電圧の経時変化を観察した。なお、燃料ガスには常圧の純水素を、また、酸化剤ガスには乾燥空気を用いた。
【０１２５】
その結果、試験開始初期の電圧は０.６８Ｖであった。比較のために測定した機械切削緻密黒鉛製セパレータと比較すると、チタンでは約０.０３Ｖほど低い値であった。これはセパレータ６の抵抗が緻密黒鉛より大きいためである。
【０１２６】
また、初期電圧は黒鉛セパレータ製より低いものの、チタン／銅／チタン製セパレータでは連続発電時間１,０００時間の時点で電圧低下率が−１５ｍＶ／１，０００時間であり、５,０００時間以上の寿命と見做すことができる。
【０１２７】
発電性能に関しては、表面処理層２がセパレータ６の全面形成タイプとリブ面形成タイプのいずれもほぼ同じであった。このことから表面処理層２はリブ面のみに形成するだけも十分である。被覆層２を必要箇所に限って形成することにより材料の使用量を低く抑えることができる。
【０１２８】
被覆層２を有しない裸のチタン／銅／チタン製のセパレータ６を用いると、初期の電圧が０.６Ｖ以下で、電圧低下率は−１,０００ｍＶ／１,０００時間であった。分解後のセパレータ６の表面は、全体的に薄紫色の干渉色に変化しており、チタンの皮膜が成長して抵抗が増加したことが、大きな低下率を招く要因と考える。
【０１２９】
比較のために、同じ表面処理層を形成したステンレス鋼（ＳＵＳ３０４鋼）についても同じ試験を実施した。ステンレス鋼の場合、出力電圧および電圧低下率は、それぞれチタン／銅／チタン製セパレータとほぼ同じ０.６８Ｖおよび−１５ｍＶ／１,０００時間であったが、発電時間が４００時間を超えると、出力電圧が急激に減少し、０.２Ｖ以下となった。
【０１３０】
ステンレス製セパレータを用いた電池を分解し、表面処理層２を除去して表面を観察したところリブ表面は全面腐食の様相を呈していた。
【０１３１】
更に、ＭＥＡの元素分布をＴＯＦ−ＳＩＭＳで分析した結果、ステンレス鋼の成分であるニッケルが電解質膜中に検出された他に、特に、カソード側電極層において鉄の蓄積が観察された。
【０１３２】
ステンレス鋼をセパレータとして用いた場合、発電に伴う腐食によりステンレス鋼からの溶出成分がＭＥＡに悪害を与え、寿命を短くした。チタン／銅／チタンのセパレータでは若干のチタンがＭＥＡで観察されたものの、その量は少なく、発電性能に影響を及ぼすほどではなかった。
【０１３３】
このように被覆層２を形成したチタン／銅／チタンは電池の寿命を短くさせることなく使用することができる。
【０１３４】
〔実施例  ４〕
本実施例を図を用いて説明する。本実施例では積層型電池の一例を示す。
【０１３５】
図５は本実施例の積層型電池に用いたセパレータ６の模式鳥瞰図である。セパレータ６は金属層１がチタン／アルミニウム／チタンの３層、被覆層２が表１に示したＮｏ８の混合体を前記チタン／アルミニウム／チタン３層の金属層１の両面全体に被覆してある。
【０１３６】
被覆方法は実施例２で述べたディップコート法を用いた。前記セパレータ６の発電面は直線状の流路溝をプレス加工で成型されており、流路溝部８０×１５０ｍｍである。この流路部はリブ２１（図３参照）の幅１ｍｍ、溝２２の開口部幅１.５ｍｍ、溝２２の深さ０.５ｍｍである。前記セパレータ６は反応ガスおよび冷却水の出入り口であるマニホールド１３が形成されている。
【０１３７】
また、前記セパレータ６は反応ガスを流路部に導入するための導入溝が形成されているＰＰＳ製のフレーム１２がシリコン接着剤で接着されている。
【０１３８】
外層／中間層／外層の構造を有する金属層はセパレータ６の周辺部や、マニホールド端面１３において中間層が露出する。そのため、この露出部を何の保護もせず、そのまま使用すると中間層が選択的に腐食し、腐食生成物が発電性能を悪化させる。そのため、実施例２では露出面を保護層２と同じ材料で被覆したが、これはメッキ，樹脂被覆などその他の方法でもよい。チタン／アルミニウム／チタンを金属層１として用いた場合はアルマイト処理が適当である。
【０１３９】
室温，１０ｗｔ％硫酸中で１５分間、１５Ｖの電圧でこれをアノード酸化すると、中間層であるアルミニウムが緻密で耐食性に優れるアルマイト皮膜で覆われる。アルマイト処理後の耐食性は約３桁ほど向上した。
【０１４０】
アルマイト処理に続き純水，９５℃で１０分間封孔処理すると、更に耐食性が向上した。但し、外層のチタンも酸化され、紫色の絶縁性皮膜も成長するので、これを研磨等で除去してからセパレータとした。
【０１４１】
図６に冷却板１５の鳥瞰図を示す。冷却板（冷却セル）１５はセパレータ６と同一構造のものを用いた。セパレータ６と同じ形状を有する冷却板１５の２枚で冷却水用フレーム１６を挟持し、これを一単位の冷却セルとした。冷却水は、冷却板１５−ａと冷却板１５−ｂとの間を流れる構造である。
【０１４２】
冷却板１５−ａおよび冷却板１５−ｂの対向面が冷却水の通り道であるのに対し、それぞれの反対側の面は電極面となる。
【０１４３】
図７は前記セパレータ６を積層した積層型電池の電池の構造を示す。セパレータ６とセパレータ６の間にはゴアテックジャパン製ＭＥＡ（Ｍembran Ｅlectrode Ａssembly；ＰＲＩＭＥＡ５５１０）８と、同社製の拡散層（ＣＡＲＢＥＬ−ＣＦ）９の２枚で挟み込まれている。これを一単位の発電セルとした。
【０１４４】
発電セル３単位に対し、冷却セル１単位を繰り返し積み上げ、トータルで発電セル９単位、冷却セル２単位積層し積層型電池とした。積層体の両端には外側に向かってカーボンペーパ１７／ニッケル製集電材１８／テフロン製絶縁板１９／エンドプレート２０が設置されている。
【０１４５】
上記積層体の両端に設けられた２つのエンドプレート２０間で、ボルトナットと皿バネを使用し積層体を締め付けた。エンドプレート２０には反応ガスおよび冷却水の出入口用コネクタが設けられ、これを介して反応ガスと冷却水が積層型電池に導入される。
【０１４６】
この積層型電池を次の条件で発電した。発電条件は電流密度０.３Ａ／ｃｍ2、電池温度７０℃、アノードおよびカソード加湿水温度７０℃（外部加湿器により反応ガスを加湿）、水素利用率７０％（純水素）、酸素利用率４０％（空気）、ガス排圧大気圧とした。
【０１４７】
開回路電圧は１発電セル当たり平均９００ｍＶ、０.３Ａ／ｃｍ2負荷時、１発電セル当たり平均０.７４Ｖであった。１,０００時間まで発電したところ、出力電圧は１発電セル当たり０.０２Ｖ低下したのみであった。
【０１４８】
発電時の交流抵抗を定期に測定した結果は、発電開始から３,０００時間後まで全く変化せず、９０ｍΩ・ｃｍ2であった。このことから、セパレータ自身は全く劣化が認められず、長寿命のセパレータとすることができた。
【０１４９】
本実施例で用いたセパレータ６の形状並びにそのリブ２１の幅、溝２２の幅、深さは一例であって、これに限定するものではない。
【０１５０】
【発明の効果】
本発明によれば、最外層にチタン，ジルコニウム，タンタル，ニオブ，タングステンを有する金属層にカーボン等の導電材と導電材を固定するための樹脂結着材とで構成される被覆層を形成することにより、長期に渡り金属層の耐食性を保持し、抵抗増大を抑制した固体高分子電解質型燃料電池の金属セパレータ、並びに、固体高分子電解質型燃料電池を提供することが可能となる。
【図面の簡単な説明】
【図１】チタン／銅／チタンに被覆層を形成したセパレータの模式断面拡大図である。
【図２】被覆層の膜厚と腐食速度の関係を表すグラフである。
【図３】プレスセパレータの鳥瞰図と断面拡大図である。
【図４】単電池発電試験セルの模式断面図である。
【図５】積層型電池に用いたセパレータの鳥瞰図である。
【図６】積層型電池に用いた冷却板の鳥瞰図である。
【図７】積層型電池の構成を表す模式断面図である。
【符号の説明】
１…金属層、２…被覆層、３…導電材、５…樹脂、６…セパレータ、７…単電池発電試験セル、８…ＭＥＡ、９…拡散層、１０…ホルダ、１２…フレーム、１３…マニホールド、１５…冷却板、１６…冷却水用フレーム、１７…カーボンペーパ、１８…集電板、１９…絶縁板、２０…エンドプレート、２１…リブ、２２…溝。
【図１】
0003723515.tif 000003
【図２】
0003723515.tif 000004
【図３】
0003723515.tif 000005
【図４】
0003723515.tif 000006
【図５】
0003723515.tif 000007
【図６】
0003723515.tif 000008
【図７】
0003723515.tif 000009